(57)【要約】      （修正有）【課題】延伸倍率が低い製造方法で得られる、強度に優れるポリビニルアルコール系繊維、及びその製造方法の提供。【解決手段】Ｘ線小角散乱強度の長周期像を測定した際に得られる下記値Ａと値Ｂについて、Ａ／Ｂが１．６以上であるポリビニルアルコール系繊維。Ａ：ポリビニルアルコール系繊維のＸ線小角散乱強度の測定を行い、Ｘ線小角散乱強度の長周期像を構成する４つの像の中からいずれかの一つの像（Ｘ１）を選択し、前記４つの像の中で赤道線から見て像（Ｘ１）と同じ側にある別の像（Ｘ２）を決定し、像（Ｘ１）由来のピーク散乱強度の最大値（Ｘ１−ｍａｘｖａｌｕｅ）と、像（Ｘ２）由来のピーク散乱強度の最大値（Ｘ２−ｍａｘｖａｌｕｅ）の２つの平均値を値Ａとする。Ｂ：像（Ｘ１）由来のピーク散乱強度の最大値のピクセル数位置と、上記像（Ｘ２）由来のピーク散乱強度の最大値のピクセル数位置との間において、散乱強度の最小値を値Ｂとする。【選択図】図１
2020204104.tif 000002
【特許請求の範囲】
【請求項１】
Ｘ線小角散乱強度の長周期像を測定した際に得られる下記値Ａと値Ｂについて、Ａ／Ｂが１．６以上であるポリビニルアルコール系繊維。
Ａ：ポリビニルアルコール系繊維の繊維軸方向が子午線方向となるようにポリビニルアルコール系繊維のＸ線小角散乱強度の長周期像の測定を行い、当該測定で取得できるＸ線小角散乱強度の長周期像を構成する４つの像を観察する。当該４つの像の中からいずれかの一つの像（Ｘ１）を選択し、その像（Ｘ１）の中で最もピーク散乱強度の高い点（Ｘ１ｍａｘ）を特定する。当該点（Ｘ１ｍａｘ）を通過し、かつ、前記４つの像の中で赤道線から見て像（Ｘ１）と同じ側にある別の像（Ｘ２）を通過し、かつ、赤道線と平行となる直線領域（Ｙ）を決定する。当該直線領域（Ｙ）においてピーク散乱強度を観察することで得られる、像（Ｘ１）由来のピーク散乱強度の最大値（Ｘ１−ｍａｘｖａｌｕｅ）と、像（Ｘ２）由来のピーク散乱強度の最大値（Ｘ２−ｍａｘｖａｌｕｅ）の２つの平均値を値Ａとする。
Ｂ：上記直線領域（Ｙ）において、ピーク散乱強度を観察した際に、上記像（Ｘ１）由来のピーク散乱強度の最大値（Ｘ１−ｍａｘｖａｌｕｅ）を与える点（Ｘ１ｍａｘ）のピクセル数位置（Ｘ１Ｐ）と、上記像（Ｘ２）由来のピーク散乱強度の最大値（Ｘ２−ｍａｘｖａｌｕｅ）のピクセル数位置（Ｘ２Ｐ）との間のピクセル数範囲における散乱強度の最小値を値Ｂとする。
【請求項２】
引張強度が１０．０ｃＮ／ｄｔｅｘ以上である、請求項１に記載のポリビニルアルコール系繊維。
【請求項３】
分子量分布（Ｍｗ／Ｍｎ）が１．０５〜１．９５であるポリビニルアルコール樹脂を含んでなる、請求項１又は２に記載のポリビニルアルコール系繊維。
【請求項４】
前記ポリビニルアルコール樹脂のけん化度が９５．０〜９９．９ｍｏｌ％である、請求項３記載のポリビニルアルコール系繊維。
【請求項５】
前記ポリビニルアルコール樹脂が下記式（Ｉ）で表される末端基を有する、請求項３又は４に記載のポリビニルアルコール系繊維。
【化１】
2020204104.tif 000008
（式中、Ｒ1は置換基を有してもよい炭素数６〜２０の芳香族基を表し、Ｒ2は水素原子、炭素数１〜２０のアルキル基、又は置換基を有してもよい炭素数６〜２０の芳香族基を表す。）
【請求項６】
前記ポリビニルアルコール樹脂の重量平均分子量（Ｍｗ）が１００，０００〜５５５，０００である、請求項３〜５のいずれか１項に記載のポリビニルアルコール系繊維。
【請求項７】
湿式紡糸法によって紡糸する紡糸工程を備える、請求項１〜６のいずれか１項に記載のポリビニルアルコール系繊維の製造方法。
【請求項８】
分子量分布（Ｍｗ／Ｍｎ）が１．０５〜１．９５であるポリビニルアルコール樹脂を含有する水溶液を、無機塩類の凝固浴に浸漬させ脱水固化する工程を備える、ポリビニルアルコール系繊維の製造方法。
【請求項９】
前記無機塩類の凝固浴が、さらにアルカリ性水溶液を含む、請求項８記載のポリビニルアルコール系繊維の製造方法。
【請求項１０】
前記無機塩類の凝固浴が、無機塩類の飽和水溶液である、請求項８又は９記載のポリビニルアルコール系繊維の製造方法。
【請求項１１】
さらに延伸工程を備え、前記延伸工程における全延伸倍率が１８．０倍未満である、請求項７〜１０のいずれか１項に記載のポリビニルアルコール系繊維の製造方法。
【発明の詳細な説明】
【技術分野】
【０００１】
本発明は、ポリビニルアルコール系繊維及びその製造方法に関する。より詳細には、本発明は、分子量分布が狭いポリビニルアルコール樹脂を含む、欠陥が著しく低減されたポリビニルアルコール系繊維及びその製造方法に関する。
【背景技術】
【０００２】
ポリビニルアルコール系繊維は、ポリアミド繊維、ポリエステル繊維などの汎用合成繊維に比べて強度弾性率が高く、その主用途である産業資材用繊維としてはもちろん、アスベスト代替のセメント補強材、ゴム補強材あるいはプラスチック補強材などに利用される。
【０００３】
近年、ポリビニルアルコール系繊維の強度や弾性率をさらに高める方法として、高分子量ポリエチレンのゲル紡糸−超延伸と同様の考え方に基づき、分子量５０万以上のポリビニルアルコールを使用する方法等が提案されている（特許文献１）。その結果、いわゆるゲル紡糸方法によるポリエチレン繊維には及ばないものの、高強度、高弾性率繊維の代表とされるポリパラフェニレンテレフタルアミド繊維に匹敵する高強度、高弾性率の繊維が得られている。しかしながら、同方式は、コストアップ、紡糸安定性が課題であった。
【０００４】
従来のポリビニルアルコール系繊維で強度を向上させる方法としては、重合度を高くする方法や延伸倍率を向上させる方法がある。しかしながら、重合度を高くすると、コストアップにもなりえる。
【０００５】
また一般に、強度を向上させるためには分子鎖の高配向化と高結晶化が不可欠であり、そのためには高倍率延伸が必要であった（特許文献２）。
【０００６】
ところで、近年、いわゆるリビングラジカル重合技術の進歩により、酢酸ビニルのラジカル重合反応を制御する方法がいくつか提案されてきた。例えば、ラジカル重合開始剤と特定の制御剤の存在下で酢酸ビニルのラジカル重合反応を行うことによって、分子量分布が狭く、かつ高分子量のポリ酢酸ビニルを得る方法が提案されている。このような重合反応においては、ポリ酢酸ビニルの分子鎖の生長ラジカル末端が制御剤と共有結合してドーマント種を形成し、当該ドーマント種とそれが解離して生じるラジカル種との間で平衡を形成しながら重合が進行する。このような重合反応は制御ラジカル重合と呼ばれる。
【０００７】
特許文献３には、ラジカル重合開始剤とヨウ素化合物からなる制御剤の存在下で酢酸ビニルのラジカル重合反応を行うことによって、数平均分子量（Ｍｎ）が９２，０００で、分子量分布（Ｍｗ／Ｍｎ）が１．５７のポリ酢酸ビニルを合成し、それをけん化してポリビニルアルコールを製造した例が報告されている。しかしながら、ヨウ素化合物を制御剤に用いた重合方法においては、ポリ酢酸ビニルの重合末端にアルデヒド基が形成されることが知られている（例えば、非特許文献１を参照）。このようなアルデヒド基を末端に有するポリ酢酸ビニルをけん化した場合、複数の炭素−炭素二重結合が共役した共役ポリエン構造が形成され、着色の著しいポリビニルアルコールが得られることが知られている。このように着色したポリビニルアルコールは繊維として適さない。
【０００８】
また最近、有機コバルト錯体を制御剤とする制御ラジカル重合によって、ポリ酢酸ビニルを合成する手法が提案されている。この重合反応においては、ポリ酢酸ビニルの分子鎖の生長ラジカル末端が有機コバルト錯体のコバルト原子と共有結合してドーマント種を形成し、当該ドーマント種とそれが解離して生じるラジカル種との間で平衡を形成しながら重合が進行する。例えば非特許文献２には、コバルト（II）アセチルアセトナートの存在下に酢酸ビニルを重合させることによって、数平均分子量（Ｍｎ）が９９，０００で、分子量分布（Ｍｗ／Ｍｎ）が１．３３のポリ酢酸ビニルを合成した例が報告されている。
【０００９】
非特許文献３には、コバルト（II）アセチルアセトナートの存在下に酢酸ビニルを重合させて得られたポリ酢酸ビニル鎖を、１−プロパンチオールで処理することが記載されている。当該ポリ酢酸ビニル鎖は末端にコバルト（III）錯体が結合したドーマント種を形成しているが、当該ドーマント種が開裂して形成される末端ラジカルが１−プロパンチオールと反応することによって、ポリ酢酸ビニル鎖からコバルト錯体を切り離すことができる。ドーマント種を形成しているポリ酢酸ビニルは緑色であるが、切り離されたコバルト錯体を析出させた後にセライトろ過して取り除くことによって、着色の低減されたポリ酢酸ビニルが得られたことが記載されている。また、１−プロパンチオールの代わりに、安定ラジカル化合物であるＴＥＭＰＯ（２，２，６，６−テトラメチルピペリジン１−オキシル）を用いることによって、末端ラジカルにＴＥＭＰＯを結合させてラジカルを捕捉することもできる。この場合にも、コバルト錯体を酸性アルミナでろ過して取り除くことで、無色のポリ酢酸ビニルが得られたことが記載されている。
【００１０】
このように、非特許文献３に記載された方法によれば着色の低減されたポリ酢酸ビニルを得ることができるとされている。しかしながら、こうして得られたポリ酢酸ビニルをけん化してポリビニルアルコールを得ることについては、非特許文献３には記載されていない。本発明者らが実験したところ、非特許文献３で得られたポリ酢酸ビニルをけん化して得られたポリビニルアルコールは着色してしまうことがわかった。
【００１１】
そこで、特許文献４には、分子量分布が狭く、着色しないポリビニルアルコール樹脂の製造方法が提案されている。しかしながら、特許文献４には、繊維化については記載されていない。
【先行技術文献】
【特許文献】
【００１２】
【特許文献１】特開昭５９−１３０３１４号公報
【特許文献２】特開平２−１５４００８号公報
【特許文献３】特開平１１−１４７９１４号公報
【特許文献４】国際公開第２０１９／１３２６７号
【非特許文献】
【００１３】
【非特許文献１】Controlled/Living Radical Polymerization of Vinyl Acetate by Degenerative Transfer with Alkyl Iodides, Macromolecules, 2003, vol.36，Issue 25, p9346-9354
【非特許文献２】Highly Efficient Cobalt-Mediated Radical Polymerization of Vinyl Acetate, Angewandte Chemie International Edition, 2005, vol.44， p1101-1104
【非特許文献３】Synthesis of End-Functional Poly(vinyl acetate) by Cobalt-Mediated Radical Polymerization, Macromolecules, 2005, vol.38， Issue 13, p5452-5458
【発明の概要】
【発明が解決しようとする課題】
【００１４】
本発明は，上記の問題を解決し，延伸倍率が低い場合においても、強度の優れたポリビニルアルコール系繊維を提供することを目的とし、またその製造方法を提供することを目的とする。
【課題を解決するための手段】
【００１５】
本発明者らは、上記課題を解決するために鋭意研究を重ねた結果、延伸時の繊維欠陥を少なくする方法として、分子量分布を狭くする技術に着目し、さらに研究を進め、本発明を完成するに至った。
【００１６】
すなわち、本発明は以下の発明を包含する。
［１］Ｘ線小角散乱強度の長周期像を測定した際に得られる下記値Ａと値Ｂについて、Ａ／Ｂが１．６以上であるポリビニルアルコール系繊維。
Ａ：ポリビニルアルコール系繊維の繊維軸方向が子午線方向となるようにポリビニルアルコール系繊維のＸ線小角散乱強度の長周期像の測定を行い、当該測定で取得できるＸ線小角散乱強度の長周期像を構成する４つの像を観察する。当該４つの像の中からいずれかの一つの像（Ｘ１）を選択し、その像（Ｘ１）の中で最もピーク散乱強度の高い点（Ｘ１ｍａｘ）を特定する。当該点（Ｘ１ｍａｘ）を通過し、かつ、前記４つの像の中で赤道線から見て像（Ｘ１）と同じ側にある別の像（Ｘ２）を通過し、かつ、赤道線と平行となる直線領域（Ｙ）を決定する。当該直線領域（Ｙ）においてピーク散乱強度を観察することで得られる、像（Ｘ１）由来のピーク散乱強度の最大値（Ｘ１−ｍａｘｖａｌｕｅ）と、像（Ｘ２）由来のピーク散乱強度の最大値（Ｘ２−ｍａｘｖａｌｕｅ）の２つの平均値を値Ａとする。
Ｂ：上記直線領域（Ｙ）において、ピーク散乱強度を観察した際に、上記像（Ｘ１）由来のピーク散乱強度の最大値（Ｘ１−ｍａｘｖａｌｕｅ）を与える点（Ｘ１ｍａｘ）のピクセル数位置（Ｘ１Ｐ）と、上記像（Ｘ２）由来のピーク散乱強度の最大値（Ｘ２−ｍａｘｖａｌｕｅ）のピクセル数位置（Ｘ２Ｐ）との間のピクセル数範囲における散乱強度の最小値を値Ｂとする。
［２］引張強度が１０．０ｃＮ／ｄｔｅｘ以上である、前記［１］のポリビニルアルコール系繊維。
［３］分子量分布（Ｍｗ／Ｍｎ）が１．０５〜１．９５であるポリビニルアルコール樹脂を含んでなる、前記［１］又は［２］のポリビニルアルコール系繊維。
［４］前記ポリビニルアルコール樹脂のけん化度が９５．０〜９９．９ｍｏｌ％である、前記［３］のポリビニルアルコール系繊維。
［５］前記ポリビニルアルコール樹脂が下記式（Ｉ）で表される末端基を有する、前記［３］又は［４］のポリビニルアルコール系繊維。
【化１】
2020204104.tif 000003
（式中、Ｒ1は置換基を有してもよい炭素数６〜２０の芳香族基を表し、Ｒ2は水素原子、炭素数１〜２０のアルキル基、又は置換基を有してもよい炭素数６〜２０の芳香族基を表す。）
［６］前記ポリビニルアルコール樹脂の重量平均分子量（Ｍｗ）が１００，０００〜５５５，０００である、前記［３］〜［５］のいずれかのポリビニルアルコール系繊維。
［７］湿式紡糸法によって紡糸する紡糸工程を備える、前記［１］〜［６］のいずれかのポリビニルアルコール系繊維の製造方法。
［８］分子量分布（Ｍｗ／Ｍｎ）が１．０５〜１．９５であるポリビニルアルコール樹脂を含有する水溶液を、無機塩類の凝固浴に浸漬させ脱水固化する工程を備える、ポリビニルアルコール系繊維の製造方法。
［９］前記無機塩類の凝固浴が、さらにアルカリ性水溶液を含む、前記［８］のポリビニルアルコール系繊維の製造方法。
［１０］前記無機塩類の凝固浴が、無機塩類の飽和水溶液である、前記［８］又は［９］のポリビニルアルコール系繊維の製造方法。
［１１］さらに延伸工程を備え、前記延伸工程における全延伸倍率が１８．０倍未満である、前記［７］〜［１０］のいずれかのポリビニルアルコール系繊維の製造方法。
【発明の効果】
【００１７】
本発明によれば、延伸倍率が低い場合においても、強度の優れたポリビニルアルコール系繊維及びその製造方法を提供することができる。
【図面の簡単な説明】
【００１８】
【図１】図１は本発明にかかるＸ線小角散乱強度の測定方法の説明図である。
【図２】図２は本発明にかかるＸ線小角散乱強度の測定結果からの値Ａ（赤道線と平行となる直線領域のピーク散乱強度の２つの最大値の平均値）の算出方法を説明する説明図である。
【図３】図３は実施例１〜５及び比較例１〜５のＸ線小角散乱強度の測定結果を示す図である。
【図４】図４は実施例１及び比較例１におけるポリビニルアルコール系繊維のサンプルの赤道線と平行となる直線領域の小角Ｘ線散乱像から得られるピーク散乱強度を示す図である。
【図５】図５は実施例２及び３並びに比較例２及び３におけるポリビニルアルコール系繊維のサンプルの赤道線と平行となる直線領域の小角Ｘ線散乱像から得られるピーク散乱強度を示す図である。
【図６】図６は実施例４及び５並びに比較例４及び５におけるポリビニルアルコール系繊維のサンプルの赤道線と平行となる直線領域の小角Ｘ線散乱像から得られるピーク散乱強度を示す図である。
【発明を実施するための形態】
【００１９】
本発明のポリビニルアルコール系繊維は、Ｘ線小角散乱強度の長周期像を測定した際に得られる下記値Ａと値Ｂについて、Ａ／Ｂが１．６以上である。
Ａ：ポリビニルアルコール系繊維の繊維軸方向が子午線方向となるようにポリビニルアルコール系繊維のＸ線小角散乱強度の長周期像の測定を行い、当該測定で取得できるＸ線小角散乱強度の長周期像を構成する４つの像を観察する。当該４つの像の中からいずれかの一つの像（Ｘ１）を選択し、その像（Ｘ１）の中で最もピーク散乱強度の高い点（Ｘ１ｍａｘ）を特定する。当該点（Ｘ１ｍａｘ）を通過し、かつ、前記４つの像の中で赤道線から見て像（Ｘ１）と同じ側にある別の像（Ｘ２）を通過し、かつ、赤道線と平行となる直線領域（Ｙ）を決定する。当該直線領域（Ｙ）においてピーク散乱強度を観察することで得られる、像（Ｘ１）由来のピーク散乱強度の最大値（Ｘ１−ｍａｘｖａｌｕｅ）と、像（Ｘ２）由来のピーク散乱強度の最大値（Ｘ２−ｍａｘｖａｌｕｅ）の２つの平均値を値Ａとする。
Ｂ：上記直線領域（Ｙ）において、ピーク散乱強度を観察した際に、上記像（Ｘ１）由来のピーク散乱強度の最大値（Ｘ１−ｍａｘｖａｌｕｅ）を与える点（Ｘ１ｍａｘ）のピクセル数位置（Ｘ１Ｐ）と、上記像（Ｘ２）由来のピーク散乱強度の最大値（Ｘ２−ｍａｘｖａｌｕｅ）のピクセル数位置（Ｘ２Ｐ）との間のピクセル数範囲における散乱強度の最小値を値Ｂとする。
【００２０】
なお、本明細書において、数値範囲（各成分の含有量、製造方法等における各条件、各成分から算出される値及び各物性等）の上限値及び下限値は適宜組み合わせ可能である。
【００２１】
本発明において、Ｘ線小角散乱強度は、公知の小角Ｘ線散乱法（ＳＡＸＳ）に準じて測定できる。例えば、後記する実施例の記載の条件で、図１に示されるように、所定のサイズのスリット２に、繊維軸方向が子午線方向となるようにポリビニルアルコール系繊維１のサンプルを設置し、所定のナノスケールＸ線構造評価装置（例えば、ＮＡＮＯ−Ｖｉｅｗｅｒ（リガク社製）等）を用いて、入射Ｘ線３を照射し、散乱Ｘ線を測定することで、Ｘ線小角散乱強度の長周期像を測定することができる。本明細書において、小角Ｘ線散乱法で測定される４つの干渉像をまとめて、長周期像と称する。なお、図３に示されるように、比較例１〜５の従来のポリビニルアルコール樹脂を含んでなるポリビニルアルコール系繊維では、４つに分離した像が観察されない。
【００２２】
次に、値Ａ（赤道線と平行となる直線領域のピーク散乱強度の２つの最大値の平均値）について説明する。小角Ｘ線散乱法で得られたＸ線小角散乱強度の長周期像の測定結果に対して、四つ葉状の４つの干渉像のうちから１つの干渉像（Ｘ１）を選択し、その像（Ｘ１）の中で最もピーク散乱強度の高い点（Ｘ１ｍａｘ）を特定する。当該点（Ｘ１ｍａｘ）を通過し、かつ、前記４つの像の中で赤道線から見て像（Ｘ１）と同じ側にある別の像（Ｘ２）を通過し、かつ、赤道線と平行となる直線領域（Ｙ）を決定する。
図２においては、点線で囲まれた部分において、一点破線で示された軸方向の領域が、赤道線３０と平行となる直線領域（Ｙ）である。図２においては、４つの干渉像のうち図面中の左上の干渉像を干渉像（Ｘ１）として選択し、その像（Ｘ１）の中で最もピーク散乱強度の高い点（Ｘ１ｍａｘ：図２中で「＋」で示す点）を特定している。この場合、図面中左下の干渉像が別の像（Ｘ２）となる。
当該直線領域（Ｙ）においてピーク散乱強度を観察すると、図４に示されるような結果が得られる。図４は、実施例１及び比較例１のポリビニルアルコール系繊維のサンプルの赤道線と平行となる直線領域の小角Ｘ線散乱像から得られるピーク散乱強度を示す。図４では、横軸はピクセル数を示し、縦軸が散乱強度を示す。図４に示されるように、像（Ｘ１）由来のピーク散乱強度の最大値（Ｘ１−ｍａｘｖａｌｕｅ）（図４の点４）と、像（Ｘ２）由来のピーク散乱強度の最大値（Ｘ２−ｍａｘｖａｌｕｅ）（図４の点５）の２つの平均値が値Ａである。
【００２３】
値Ｂは、図４に示されるように、上記直線領域（Ｙ）において、ピーク散乱強度を観察した際に、上記像（Ｘ１）由来のピーク散乱強度の最大値（Ｘ１−ｍａｘｖａｌｕｅ）を与える点（Ｘ１ｍａｘ）のピクセル数位置（Ｘ１Ｐ）と、上記像（Ｘ２）由来のピーク散乱強度の最大値（Ｘ２−ｍａｘｖａｌｕｅ）のピクセル数位置（Ｘ２Ｐ）との間のピクセル数範囲における散乱強度の最小値（図４の点６）である。
【００２４】
本発明のポリビニルアルコール系繊維において、Ａ／Ｂは１．６以上であり、強度に優れる点から、１．７以上が好ましく、１．８以上がより好ましい。また、Ａ／Ｂは、特に限定されないが、２０以下であってもよく、１０以下であってもよく、６以下であってもよい。
【００２５】
本発明のポリビニルアルコール系繊維は、引張強度が１０．０ｃＮ／ｄｔｅｘ以上であるものが好ましく、１１．０ｃＮ／ｄｔｅｘ以上であるものがより好ましく、１２．０ｃＮ／ｄｔｅｘ以上であるものがさらに好ましい。引張強度は、後記する実施例に記載の方法で測定できる。
【００２６】
本発明のポリビニルアルコール系繊維は、分子量分布（Ｍｗ／Ｍｎ）が１．０５〜１．９５であるポリビニルアルコール樹脂を含んでなることが好ましい。制御ラジカル重合によって重合することで分子量分布の狭いポリビニルアルコール樹脂を得ることができる。分子量分布（Ｍｗ／Ｍｎ）が狭いポリビニルアルコール樹脂を用いることにより、得られるポリビニルアルコール系繊維の強度が、重量平均分子量（Ｍｗ）が同じであるポリビニルアルコール樹脂を用いて得られる従来のポリビニルアルコール系繊維と比較して、驚くべきことに顕著に向上する。したがって、成形性の低下を抑制しつつ、得られるポリビニルアルコール系繊維の強度を高めることができる。前記分子量分布（Ｍｗ／Ｍｎ）は、１．９０以下が好ましく、１．８５以下がより好ましく、１．７０以下がさらに好ましい。また、前記分子量分布（Ｍｗ／Ｍｎ）は、１．１０以上が好ましく、１．１５以上がより好ましく、１．２０以上がさらに好ましい。分子量分布（Ｍｗ／Ｍｎ）は、後記する実施例に記載の方法で測定できる。
【００２７】
前記ポリビニルアルコール樹脂の重量平均分子量（Ｍｗ）は、好ましくは１００，０００〜１，０００，０００である。当該重量平均分子量（Ｍｗ）が１００，０００以上であることにより、優れた強度を有するポリビニルアルコール系繊維が得られる。前記重量平均分子量（Ｍｗ）は１５０，０００以上が好適であり、１８０，０００以上がより好適であり、１９０，０００以上がさらに好適である。一方、前記重量平均分子量（Ｍｗ）が１，０００，０００以下であることにより、成形性が良好となる。前記重量平均分子量（Ｍｗ）は８００，０００以下が好適であり、５００，０００以下がより好適である。本発明における重量平均分子量（Ｍｗ）及び分子量分布（Ｍｗ／Ｍｎ）は、ゲル浸透クロマトグラフィー（ＧＰＣ）法により測定される。当該測定において、標準物質としてポリメチルメタクリレートが用いられる。また、移動相としてＨＦＩＰ（ヘキサフルオロイソプロパノール）が用いられ、カラムとしてＨＦＩＰ用のカラムが用いられる。具体的には、実施例に記載された方法により、本発明におけるＧＰＣ法による測定が行われる。
【００２８】
前記ポリビニルアルコール樹脂のけん化度は、繊維強度がより優れる点から、９５．０〜９９．９９ｍｏｌ％が好ましい。けん化度は、好適には９８ｍｏｌ％以上であり、より好適には９９ｍｏｌ％以上であり、さらに好適には９９．９ｍｏｌ％以上である。一方、けん化度が９９．９９ｍｏｌ％を超えると、ポリビニルアルコール樹脂の製造が困難となるおそれがある。けん化度は、好適には９９．９５ｍｏｌ％以下である。なお、本明細書におけるポリビニルアルコール樹脂のけん化度とは、ポリビニルアルコール樹脂が有する、けん化によってビニルアルコール単位に変換され得る構造単位（典型的にはビニルエステル単位）とビニルアルコール単位との合計モル数に対して当該ビニルアルコール単位のモル数が占める割合（モル％）をいう。ポリビニルアルコール樹脂のけん化度は後記する実施例に記載の方法で測定できる。
【００２９】
前記ポリビニルアルコール樹脂中の全単量体単位に対する、ビニルエステル単位及びビニルアルコール単位の合計量は、５０ｍｏｌ％以上が好ましく、８０ｍｏｌ％以上がより好ましく、９０ｍｏｌ％以上がさらに好ましく、９５ｍｏｌ％以上が特に好ましく、１００ｍｏｌ％であってもよい。
【００３０】
前記ポリビニルアルコール樹脂中の１，２−グリコール結合の含有量は０．７〜１．５ｍｏｌ％であることが好ましい。１，２−グリコール結合の含有量が１．５ｍｏｌ％以下であることにより、得られる繊維の強度がさらに向上する。１，２−グリコール結合の含有量は、１．４ｍｏｌ％以下であることがより好ましい。一方、１，２−グリコール結合の含有量が０．７ｍｏｌ％未満の場合、水溶性が低下して取扱いにくくなるおそれがある。１，２−グリコール結合の含有量は、１ｍｏｌ％以上であることがより好ましい。
【００３１】
前記ポリビニルアルコール樹脂は、下記式（Ｉ）で表される末端基を有するものが好ましい。
【化２】
2020204104.tif 000004
（式中、Ｒ1は置換基を有してもよい炭素数６〜２０の芳香族基を表し、Ｒ2は水素原子、炭素数１〜２０のアルキル基、又は置換基を有してもよい炭素数６〜２０の芳香族基を表す。）
【００３２】
上記式（Ｉ）中、Ｒ1は置換基を有してもよい炭素数６〜２０の芳香族基を表す。Ｒ1が置換基を有する芳香族基である場合、置換基の炭素も含めた炭素数が前記範囲である必要がある。Ｒ1として用いられる芳香族基の炭素数は、１０以下が好ましい。Ｒ1として用いられる芳香族基は、芳香族炭化水素基と複素芳香族基のどちらであっても構わないが前者が好ましい。Ｒ1として用いられる芳香族炭化水素基としては、フェニル基、ビフェニル基、ナフチル基、アントリル基及びフェナントリル基等が挙げられ、中でもフェニル基が好ましい。
【００３３】
Ｒ1は置換基を有する芳香族基であってもよい。このときの置換基として、アルキル基等が挙げられる。前記アルキル基としては、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、ｔｅｒｔ−ペンチル基、ｎ−ヘキシル基、イソヘキシル基、２−エチルヘキシル基、ｎ−ヘプチル基、ｎ−オクチル基、ｎ−ノニル基及びｎ−デシル基等が挙げられる。さらに狭い分子量分布、色相及び水溶性を有するポリビニルアルコール樹脂が得られる観点からは、Ｒ1が置換基を有しない芳香族基であることが好ましい。
【００３４】
上記式（Ｉ）中、Ｒ2は水素原子、炭素数１〜２０のアルキル基、又は置換基を有してもよい炭素数６〜２０の芳香族基を表す。Ｒ2として用いられるアルキル基の炭素数は、１０以下が好ましく、５以下がより好ましく、３以下がさらに好ましい。前記アルキル基としては、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、ｔｅｒｔ−ペンチル基、ｎ−ヘキシル基、イソヘキシル基、２−エチルヘキシル基、ｎ−ヘプチル基、ｎ−オクチル基、ｎ−ノニル基及びｎ−デシル基等が挙げられ、中でもメチル基が好ましい。
【００３５】
さらに狭い分子量分布を有するポリビニルアルコール樹脂が得られる観点からは、Ｒ2が芳香族基であることが好ましい。Ｒ2の芳香族基としては、Ｒ1として用いられる芳香族基と同様のものが好ましい。
【００３６】
当該末端基は、下記式（II）で表される重合停止剤に由来することが好ましい。
【化３】
2020204104.tif 000005
（式中、Ｒ1及びＲ2は上記式（Ｉ）で示したものと同一意味を有する。）
【００３７】
当該重合停止剤がポリビニルエステル鎖のラジカルと反応して、当該ポリビニルエステル鎖の末端に結合した後、新たに生じたラジカルがプロトネーションされることによって、前記末端基が形成されるものと考えられる。
【００３８】
上記式（II）で表される重合停止剤として具体的には、１，１−ジフェニルエチレン、スチレン、α−メチルスチレン及び４−ｔｅｒｔ−ブチルスチレン等が挙げられ、中でも１，１−ジフェニルエチレン、スチレン及びα−メチルスチレンが好ましく、１，１−ジフェニルエチレン及びスチレンがより好ましく、１，１−ジフェニルエチレンがさらに好ましい。
【００３９】
本発明で用いられるポリビニルアルコール樹脂は、全単量体単位に対する上記式（Ｉ）で表される末端基のモル比（Ｘ）と数平均分子量（Ｍｎ）が下記式（Ｚ）を満足するものである。
【００４０】
Ｘ・Ｍｎ／４４≧０．５      （Ｚ）
【００４１】
上記式（Ｚ）中、左辺（Ｘ・Ｍｎ／４４）は、前記ポリビニルアルコール樹脂中の全単量体単位に対する上記式（Ｉ）で表される末端基のモル比（Ｘ）に、前記ポリビニルアルコール樹脂の数平均重合度（Ｍｎ／４４）を掛けたものである。すなわち、Ｘ・Ｍｎ／４４は、全ポリビニルアルコール鎖に対する、前記末端基を有するポリビニルアルコール鎖の比に相当する。したがって、Ｘ・Ｍｎ／４４が一定値以上ということは、全ポリビニルアルコール鎖に対する前記末端基を有するポリビニルアルコール鎖の比が一定値以上ということである。上述したように、上記式（II）で表される重合停止剤がポリビニルエステル鎖の末端に結合して、ラジカルが共役安定化されることによって、分子量分布が狭いポリビニルアルコール樹脂が得られる。
【００４２】
上記式（II）で表される重合停止剤を添加してビニルエステル単量体の重合反応を停止させて、ポリビニルエステル鎖に上記式（Ｉ）で示される末端基を導入した場合には、けん化後のポリビニルアルコール樹脂における、主鎖の炭素−炭素二重結合の含有量が少なくなり、色相の良好なポリビニルアルコール樹脂を得ることができ、これを用いるポリビニルアルコール系繊維は強度が優れる。Ｘ・Ｍｎ／４４は０．６５以上が好適であり、０．８以上がより好適である。一方、Ｘ・Ｍｎ／４４は通常２以下である。すべてのポリビニルアルコール鎖に前記末端基が結合したとしても計算上Ｘ・Ｍｎ／４４は１であるが、数平均分子量（Ｍｎ）の測定誤差等によって、実際に求められる値は１を超えることがある。
【００４３】
本発明のポリビニルアルコール系繊維の製造方法は、特に限定されないが、湿式紡糸法によって紡糸する紡糸工程を備える、ポリビニルアルコール系繊維の製造方法が挙げられる。
【００４４】
本発明のポリビニルアルコール系繊維の製造方法としては、分子量分布（Ｍｗ／Ｍｎ）が１．０５〜１．９５であるポリビニルアルコール樹脂を含有する水溶液を、無機塩類の凝固浴に浸漬させ脱水固化する工程を備える方法が挙げられる。当該製造方法は、湿式紡糸法によって紡糸する紡糸工程を備える、ポリビニルアルコール系繊維の製造方法の一態様である。
【００４５】
分子量分布（Ｍｗ／Ｍｎ）が１．０５〜１．９５であるポリビニルアルコール樹脂の好適な製造方法は、ラジカル開始剤及び有機コバルト錯体の存在下に制御ラジカル重合によってビニルエステル単量体を重合させる重合工程；前記重合工程の後に、上記式（Ｉ）で表される重合停止剤又はプロトン供与性重合停止剤を添加することによって前記重合を停止させてポリビニルエステルを得る停止工程；及び前記停止工程で得られたポリビニルエステルをけん化してポリビニルアルコール樹脂を得るけん化工程；を有する。当該方法によれば、分子量分布が狭く、重量平均分子量が高く、しかも色相が良好であるポリビニルアルコール樹脂が得られる。以下、ポリビニルアルコール樹脂の製造方法を詳細に説明する。
【００４６】
まず、重合工程について説明する。重合工程では、ラジカル開始剤及び有機コバルト錯体の存在下に制御ラジカル重合によってビニルエステル単量体を重合させる。制御ラジカル重合とは、生長ラジカル末端（活性種）が制御剤と結合した共有結合種（ドーマント種）との平衡状態におかれて反応が進行する重合反応のことである。制御ラジカル重合を行うことによって、副反応が抑制されるため、重量平均分子量（Ｍｗ）が高く、かつ分子量分布（Ｍｗ／Ｍｎ）が狭いポリビニルエステルを得ることができる。前記製造方法では、制御剤として有機コバルト錯体が用いられる。
【００４７】
前記製造方法で用いられるビニルエステル単量体としては、例えばギ酸ビニル、酢酸ビニル、トリフルオロ酢酸ビニル、プロピオン酸ビニル、バレリン酸ビニル、酪酸ビニル、イソ酪酸ビニル、ピバリン酸ビニル、カプリン酸ビニル、ラウリン酸ビニル、ステアリン酸ビニル、安息香酸ビニル、バーサチック酸ビニル等が挙げられるが、経済的観点から酢酸ビニルが好ましく用いられる。
【００４８】
製造されるポリビニルエステルは、本発明の効果を損なわない範囲で、ビニルエステル単量体と共重合可能なエチレン性不飽和単量体に由来する単量体単位を含んでいてもよい。エチレン性不飽和単量体としては、エチレン、プロピレン、１−ブテン、イソブテン等のオレフィン；アクリル酸、メタクリル酸、クロトン酸、（無水）フタル酸、（無水）マレイン酸、（無水）イタコン酸等の不飽和カルボン酸、その塩、そのモノ又はジアルキルエステル又はその無水物；アクリルアミド、Ｎ−アルキルアクリルアミド、Ｎ，Ｎ−ジメチルアクリルアミド、２−アクリルアミドプロパンスルホン酸あるいはその塩、アクリルアミドプロピルジメチルアミンあるいはその酸塩あるいはその４級塩等のアクリルアミド；メタクリルアミド、Ｎ−アルキルメタクリルアミド、Ｎ，Ｎ−ジメチルメタクリルアミド、２−メタクリルアミドプロパンスルホン酸あるいはその塩、メタクリルアミドプロピルジメチルアミンあるいはその酸塩あるいはその４級塩等のメタクリルアミド；Ｎ−ビニルピロリドン、Ｎ−ビニルホルムアミド、Ｎ−ビニルアセトアミド等のＮ−ビニルアミド；アクリロニトリル、メタクリロニトリル等のシアン化ビニル；アルキルビニルエーテル、ヒドロキシアルキルビニルエーテル、アルコキシアルキルビニルエーテル等のビニルエーテル；塩化ビニル、塩化ビニリデン、フッ化ビニル、フッ化ビニリデン、臭化ビニル等のハロゲン化ビニル；トリメトキシビニルシラン等のビニルシラン、酢酸アリル、塩化アリル、アリルアルコール、ジメチルアリルアルコール、トリメチル−（３−アクリルアミド−３−ジメチルプロピル）−アンモニウムクロリド、アクリルアミド−２−メチルプロパンスルホン酸等が挙げられる。共重合させるエチレン性不飽和単量体の炭素数は特に限定されないが、炭素数が２〜２０であることが好ましい。前記ポリビニルアルコール樹脂中の全単量体単位に対する、前記エチレン性不飽和単量体に由来する単量体単位の含有率は、２０ｍｏｌ％以下が好ましく、１０モル％以下がより好ましく、１モル％以下がさらに好ましく、０．１モル％以下が特に好ましい。
【００４９】
ビニルエステル単量体の重合方法としては、塊状重合法、溶液重合法、懸濁重合法、乳化重合法等の公知の方法が挙げられる。その中でも、無溶媒で重合する塊状重合法あるいは種々の有機溶媒中で重合する溶液重合法が通常採用される。分子量分布の狭い重合体を得るためには、連鎖移動等の副反応を起こすおそれのある溶媒や分散媒を使用しない塊状重合法が好ましい。一方、反応液の粘度調整や、重合速度の制御等の面からは、溶液重合が好ましい場合もある。溶液重合時に溶媒として使用される有機溶媒としては、酢酸メチル、酢酸エチル等のエステル；ベンゼン、トルエン等の芳香族炭化水素；メタノール、エタノール等の低級アルコール；等が挙げられる。これらのうち、連鎖移動を防ぐためには、エステルや芳香族炭化水素が好ましく用いられる。溶媒の使用量は、目的とするポリビニルアルコール樹脂の重量平均分子量に合わせ、反応溶液の粘度を考慮して決定すればよい。例えば、質量比（溶媒／単量体）が０．０１〜１０の範囲から選択される。質量比（溶媒／単量体）は好適には０．１以上であり、好適には５以下である。
【００５０】
重合工程で使用されるラジカル開始剤としては、従来公知のアゾ系開始剤、過酸化物系開始剤、レドックス系開始剤等が適宜選ばれる。アゾ系開始剤としては、２，２’−アゾビス（イソブチロニトリル）、２，２’−アゾビス（２，４−ジメチルバレロニトリル）、２，２’−アゾビス（４−メトキシ−２，４−ジメチルバレロニトリル）等が挙げられる。過酸化物系開始剤としては、ジイソプロピルパーオキシジカーボネート、ジ−２−エチルヘキシルパーオキシジカーボネート、ジエトキシエチルパーオキシジカーボネート等のパーカーボネート化合物；ｔ−ブチルパーオキシネオデカネート、α−クミルパーオキシネオデカネート、ｔ−ブチルパーオキシネオデカネート等のパーエステル化合物；アセチルシクロヘキシルスルホニルパーオキシド、ジイソブチリルパーオキシド；２，４，４−トリメチルペンチル−２−パーオキシフェノキシアセテート等が挙げられる。さらには、上記開始剤に過硫酸カリウム、過硫酸アンモニウム、過酸化水素等を組み合わせて開始剤とすることができる。また、レドックス系開始剤としては、上記の過酸化物と亜硫酸水素ナトリウム、炭酸水素ナトリウム、酒石酸、Ｌ−アスコルビン酸、ロンガリット等の還元剤とを組み合わせたものが挙げられる。開始剤の使用量は、重合触媒により異なり一概には決められず、重合速度に応じて任意に選択される。
【００５１】
重合工程で制御剤として使用される有機コバルト錯体は、２価のコバルト原子と有機配位子を含むものが好ましい。好適な有機コバルト錯体としては、例えばコバルト（II）アセチルアセトナート［Ｃｏ（ａｃａｃ）２］、コバルト（II）ポルフィリン錯体等が挙げられる。中でも、製造コストの観点からコバルト（II）アセチルアセトナートが好適である。
【００５２】
例えば、制御ラジカル重合では、まず、ラジカル開始剤の分解により発生したラジカルが少数のビニルエステル単量体と結合して生じた短鎖の重合体の生長末端のラジカルが有機コバルト（II）錯体と結合して、有機コバルト（III）錯体が重合体末端と共有結合したドーマント種が生成する。反応開始後の一定期間は、短鎖の重合体が生成してはドーマント種に変換されるだけで、高重合度化は実質的に進行しない。この期間を誘導期という。有機コバルト（II）錯体が消費された後は、高重合度化が進行する生長期に入り、反応系内のほとんどの分子鎖の分子量が重合時間に比例して同じように増加する。これによって、分子量分布の狭いポリビニルエステルを得ることができる。
【００５３】
前記制御ラジカル重合では、理論上は、添加する有機コバルト錯体一分子から一つのポリビニルエステル鎖が生成する。したがって、反応液に添加される有機コバルト錯体の量は、目的とする重合平均分子量と重合率とを考慮して決定される。通常、ビニルエステル単量体１００ｍｏｌに対して、０．００１〜１ｍｏｌの有機コバルト錯体を使用することが好ましい。
【００５４】
前記制御ラジカル重合に用いられるラジカル開始剤のモル数は有機コバルト錯体のモル数の１倍以上であることが好ましく、１．５倍以上であることがより好ましい。一方、発生するラジカルのモル数が有機コバルト錯体のモル数よりも多くなりすぎると、制御されないラジカル重合の割合が増えるので分子量分布が広がってしまう。用いられるラジカル開始剤のモル数は有機コバルト錯体のモル数の１０倍以下であることが好ましく、６倍以下であることがより好ましい。
【００５５】
ドーマント種が生成されて、ポリビニルエステルの高重合度化を制御できる方法であれば、ラジカル開始剤、有機コバルト錯体及びビニルエステル単量体の混合方法は、特に限定されない。例えば、ラジカル開始剤及び有機コバルト錯体を混合した後に、得られた混合物とビニルエステル単量体を混合する方法、ラジカル開始剤、有機コバルト錯体及びビニルエステル単量体を一度に混合する方法、有機コバルト錯体とビニルエステル単量体を混合した後に、得られた混合物とラジカル開始剤を混合する方法などが挙げられる。また、ラジカル開始剤、有機コバルト錯体、ビニルエステル単量体は分割して混合してもよい。例えば、ラジカル開始剤及び有機コバルト錯体と、ビニルエステル単量体の一部を混合することにより、有機コバルト（III）錯体が短鎖のポリビニルエステル末端と共有結合したドーマント種を生成させた後に、当該ドーマント種とビニルエステル単量体の残部を混合して高重合度化させる方法等が挙げられる。なお、当該ドーマント種をマクロ開始剤として単離してから、ビニルエステル単量体の残部と混合して高重合度化させてもよい。
【００５６】
重合温度は、例えば０℃〜８０℃が好ましい。重合温度が０℃未満の場合は重合速度が不十分となり、生産性が低下する傾向にある。この点からは重合温度は１０℃以上がより好ましく、２０℃以上がさらに好ましい。一方、重合温度が８０℃を超えると得られるポリビニルエステルの分子量分布が広くなる傾向にある。この点からは重合温度は６５℃以下がより好ましく、５０℃以下がさらに好ましい。ビニルエステル単量体の重合工程に要する時間は、通常３〜５０時間である。
【００５７】
前記重合工程において目的とする重合率になったところで、上記式（Ｉ）で表される重合停止剤又はプロトン供与性重合停止剤を添加することによって重合反応を停止させる。
【００５８】
プロトン供与性重合停止剤はポリ酢酸ビニル鎖の末端のラジカルに対してプロトンラジカルを提供できる重合停止剤であって、６０℃での酢酸ビニルに対する連鎖移動定数が０．１以上であることが好ましい。例えば、ソルビン酸等が挙げられる。また、金属−水素結合を有する有機金属化合物等を用いることもできる。
【００５９】
添加される上記式（II）で表される重合停止剤のモル数は、添加された有機コバルト錯体１ｍｏｌに対して、１〜１００ｍｏｌであることが好ましい。前記重合停止剤のモル数が少なすぎると、ポリマー末端のラジカルを十分に捕捉できず、得られるポリビニルアルコール樹脂の色調が悪化するおそれがある。そのため、前記重合停止剤のモル数は、有機コバルト錯体１ｍｏｌに対して、３ｍｏｌ以上であることがより好ましい。一方、前記重合停止剤のモル数が多すぎると生産コストが上昇するおそれがある。前記重合停止剤のモル数は、有機コバルト錯体１ｍｏｌに対して、５０ｍｏｌ以下であることがより好ましい。
【００６０】
停止工程における反応液の温度は、上記式（II）で表される重合停止剤がポリ酢酸ビニル鎖の末端のラジカルと反応できる温度又はプロトン供与性重合停止剤がポリ酢酸ビニル鎖の末端のラジカルに対してプロトンラジカルを提供できる温度であればよく、０〜８０℃であることが好ましい。反応液の温度が０℃未満の場合は停止工程に時間がかかり過ぎて生産性が低下する。この点からは停止工程における反応液の温度は１０℃以上がより好ましく、２０℃以上がさらに好ましい。一方、反応液の温度が８０℃を超えると、不必要な酢酸ビニルの重合が進行して分子量分布（Ｍｗ／Ｍｎ）が大きくなる傾向にある。この点から上記温度は７０℃以下がより好ましく、６０℃以下がさらに好ましい。停止工程に要する時間は、通常、１０分〜５時間である。
【００６１】
停止工程の後、得られたポリビニルエステル溶液を、水溶性配位子を含む水溶液に接触させて、前記ポリビニルエステル溶液からコバルト錯体を抽出除去する抽出工程を行うことが好ましい。このように、ポリビニルエステル溶液中に含まれるコバルト錯体を予め除去してからけん化工程を行うことによって、色相がよく、ゲル化しにくいポリビニルアルコール樹脂を得ることができる。具体的には、相互に溶解しない前記水溶液と前記ポリビニルエステル溶液とを、両者の界面の面積が大きくなるように激しく撹拌してから静置し、油層と水層に分離した後で水層を除く操作を行えばよい。この操作は複数回繰り返してもよい。
【００６２】
抽出工程に用いられる水溶性配位子は、２５℃におけるｐＫａが０〜１２の酸であることが好ましい。ｐＫａが０未満の強酸を用いた場合、コバルト錯体を効率的に抽出することが困難であり、ｐＫａは２以上であることが好ましい。またｐＫａが１２を超える弱酸を用いた場合にもコバルト錯体を効率的に抽出することが困難であり、ｐＫａは７以下であることが好ましい。前記酸が多価の酸である場合には、第一解離定数（ｐＫａ１）が上記範囲であることが必要である。ｐＫａが０〜１２の酸がカルボン酸又はリン酸（ｐＫａ１は２．１）であることが好ましく、カルボン酸であることがより好ましい。中でも酢酸（ｐＫａは４．７６）であることが特に好ましい。
【００６３】
水溶性配位子を含む水溶液のｐＨは、０〜５であることが好ましい。ｐＨはより好適には１以上であり、さらに好適には１．５以上である。ｐＨはより好適には４以下であり、さらに好適には３以下である。
【００６４】
けん化工程では、停止工程で得られたポリビニルエステルをけん化してポリビニルアルコール樹脂を得る。このとき、停止工程の後に抽出工程を行なってから、けん化工程を行なってもよい。
【００６５】
けん化工程では、前述の方法で製造されたポリビニルエステルをアルコール又は含水アルコールに溶解した状態でけん化してポリビニルアルコール樹脂を得る。けん化反応に使用されるアルコールとしては、メタノール、エタノール等の低級アルコールが挙げられ、メタノールが特に好適に使用される。けん化反応に使用されるアルコールは、アセトン、酢酸メチルや酢酸エチル等のエステル、トルエン等の溶剤を含有していてもよい。けん化反応に用いられる触媒としては、例えば水酸化カリウム、水酸化ナトリウム等のアルカリ金属の水酸化物、ナトリウムメチラート等のアルカリ触媒、あるいは鉱酸等の酸触媒が挙げられる。けん化反応の温度については、例えば２０〜６０℃の範囲が適当である。けん化反応の進行に伴って、ゲル状生成物が析出してくる場合には、その時点で生成物を粉砕し、洗浄後、乾燥することにより、ポリビニルアルコール樹脂が得られる。
【００６６】
ポリビニルアルコール系繊維を製造するにあたり、ポリビニルアルコール樹脂の紡糸方法には特に制限はないが、湿式紡糸法が好ましい。湿式紡糸法の中には、脱水ゲル化方式や、脱水固化方式がある。紡糸原液に用いる溶媒としては、ポリビニルアルコール系繊維の製造に際して従来から用いられている溶媒、例えば水、ジメチルスルホキシド（ＤＭＳＯ）、ジメチルホルムアミド、ジメチルアセトアミド、グリセリン、エチレングリコール、トリエチレングリコール等の多価アルコールなどの１種又は２種以上を組み合わせて用いることができる。この中でも、供給性、環境負荷への影響の観点から、水及びＤＭＳＯが特に好ましい。紡糸原液中のポリビニルアルコール樹脂の濃度は、ポリビニルアルコール樹脂の組成や重合度、溶媒によって異なるが、６〜２５質量％の範囲が好ましい。本発明の効果を損なわない範囲であれば、紡糸原液にはポリビニルアルコール樹脂以外にも、目的に応じて、ゲル化剤、界面活性剤、分解抑制剤、凍結防止剤、ｐＨ調整剤、隠蔽剤、着色剤、油剤などの添加剤などが含まれていてもよい。前記ゲル化剤としては、例えば、硼酸、硼酸カルシウム、硼酸コバルト、硼酸亜鉛、硼酸アルミニウムカリウム、硼酸アンモニウム、硼酸カドミウム、硼酸カリウム、硼酸銅、硼酸鉛、硼酸ニッケル、硼酸バリウム、硼酸ビスマス、硼酸マグネシウム、硼酸マンガン、硼酸リチウム、硼砂、カーナイト、インヨーアイト、コトウ石、スイアン石、ザイベリ石等のホウ素化合物；クエン酸三カリウム等が挙げられる。これらの中でも、硼素化合物が好ましく、硼酸及び硼砂がより好ましい。前記ゲル化剤の含有量は、ポリビニルアルコール樹脂に対し０．０１〜５質量％が好ましく、０．１〜３質量％がより好ましい。
【００６７】
紡糸原液に用いる溶媒に水を用いる水系湿式紡糸では、ノズル径及び水溶液濃度を変更することにより、０．５〜１５ｄｅｔｘ／ｆまでの調整が可能である。また、水系乾式紡糸でも、ノズル径及び含有チップ濃度を変更することにより、３〜４，０００ｄｔｅｘ／ｆまでの調整が可能である。
【００６８】
本発明のポリビニルアルコール系繊維の製造方法では、上記した所定の分子量分布（Ｍｗ／Ｍｎ）を有するポリビニルアルコール樹脂を含有する水溶液を、無機塩類の凝固浴に浸透させ脱水固化する工程を備えることが好ましい。かかる方法は製造工程が簡素でかつ設備がコンパクトであり、また一般に糸篠中に脱水凝固能を有する無機塩類を付着含有したまま乾燥や熱延伸工程を通過させるため、乾燥工程に持ち込む糸篠の水分量が少なくなって乾燥工程が容易で膠着が発生しにくい利点がある。さらに乾燥が効率的に行えることから糸篠の太さ（集束度、トータルデニール）を大きくできるため大量生産に好適である。
【００６９】
本発明のポリビニルアルコール系繊維の製造方法において用いる凝固浴は、紡糸原液が水溶液の場合と原液溶媒が有機溶媒の場合で異なる。紡糸原液が水溶液（好適には、前記ポリビニルアルコール樹脂を含有する水溶液）の場合には、無機塩類の凝固浴に、浸透させることが好ましい。無機塩類としては、硫酸ナトリウム、硫酸ナトリウム十水和物、硫酸アンモニウム、炭酸ナトリウムなどが挙げられる。無機塩類の凝固浴としては、無機塩類の飽和水溶液を用いることがより好ましい。さらに、紡糸原液が水溶液の場合には、凝固浴は、凝固作用により優れ、得られるポリビニルアルコール系繊維の強度がより高くなる点から、さらにアルカリ性水溶液を含むことが好ましい。
【００７０】
アルカリ性水溶液に用いるアルカリ性物質としては、水酸化リチウム、水酸化ナトリウム、水酸化カリウム等のアルカリ金属水酸化物；水酸化カルシウム、水酸化ストロンチウム、水酸化バリウム等のアルカリ土類金属水酸化物；テトラエチルアンモニウムヒドロキシド等が挙げられ、水酸化ナトリウムが好ましい。前記ポリビニルアルコール樹脂を含有する水溶液を、紡糸原液とする場合、凝固浴の組成は、硫酸ナトリウム水溶液、又は水酸化ナトリウムと硫酸ナトリウムとの混合水溶液が好ましい。また、硼酸を添加した紡糸原液については、水酸化ナトリウムと硫酸ナトリウムの混合水溶液を用いることが好ましい。この場合、固化は脱水によるものなので、硫酸ナトリウム濃度が高いほど、固化性は高くなる。固化性の高い凝固浴の硫酸ナトリウム濃度としては２００〜４００ｇ／Ｌであることが好ましく、２１０〜３９０ｇ／Ｌであることがより好ましく、２２０ｇ／Ｌ〜３８０ｇ／Ｌであることがさらに好ましい。
【００７１】
有機溶媒を用いた原液の場合は、固化溶媒と原液溶媒からなる混合液が好ましく、その固化溶媒としては、メタノール、エタノールなどのアルコール類や、アセトン、メチルエチルケトンなどのケトン類などのポリビニルアルコール樹脂に対して固化能を有する有機溶媒が好ましい。この場合、凝固浴中の固化溶媒の比率が高いほど、固化性は高くなる。固化性の高い凝固浴の固化溶媒の比率としては５０％以上であることが好ましく、５５％以上であることがより好ましく、６０％以上であることがさらに好ましい。
【００７２】
凝固浴の温度は、特に限定されないが、２０〜１００℃が好ましく、２５〜９０℃がより好ましく、３０〜８０℃がさらに好ましい。
【００７３】
前記の紡糸方法により得られた固化糸は、抽出及び洗浄され、乾燥後、延伸熱処理される。
【００７４】
本発明のポリビニルアルコール系繊維は、破断強度を１０ｃＮ／ｄｔｅｘ以上とするために、延伸熱処理されることが好ましい。この延伸熱処理の温度は、一般的には２１０℃以上であり、好ましくは２２０℃〜２６０℃である。延伸熱処理の全延伸倍率は、繊維の結晶化度と配向度が向上し、それに伴って繊維の機械特性が向上する点から、好ましくは８．０倍以上であり、より好ましくは１０．０倍以上である。また、延伸熱処理の全延伸倍率は、２０．０倍未満が好ましく、１８．０倍未満がより好ましく、１６．０倍未満がさらに好ましい。
【００７５】
本発明は、本発明の効果を奏する限り、本発明の技術的思想の範囲内において、上記の構成を種々組み合わせた実施形態を含む。
【実施例】
【００７６】
次に、実施例を挙げて本発明をさらに具体的に説明するが、本発明はこれらの実施例により何ら限定されるものではなく、本発明の技術的思想の範囲内で多くの変形が当分野において通常の知識を有する者により可能である。
【００７７】
［重量平均分子量（Ｍｗ）及び分子量分布（Ｍｗ／Ｍｎ）の測定］
東ソー株式会社製サイズ排除高速液体クロマトグラフィー装置「ＨＬＣ−８３２０ＧＰＣ」を用い、重量平均分子量（Ｍｗ）及び分子量分布（Ｍｗ／Ｍｎ）を測定した。測定条件は以下の通りである。
カラム：東ソー株式会社製ＨＦＩＰ系カラム「ＴＳＫｇｅｌ  ＧＭＨＨＲ−Ｈ（Ｓ）」２本直列接続
標準試料：ポリメチルメタクリレート
溶媒及び移動相：トリフルオロ酢酸ナトリウム−ＨＦＩＰ溶液（濃度２０ｍＭ）
流量：０．２ｍＬ／ｍｉｎ
温度：４０℃
試料溶液濃度：０．１ｗｔ％（開口径０．４５μｍのフィルターでろ過）
注入量：１０μＬ
検出器：ＲＩ
【００７８】
［けん化度の測定］
実施例１と比較例１で使用したポリビニルアルコール樹脂に関して、９０℃で減圧乾燥を２日間行ったポリビニルアルコール樹脂を、ＤＭＳＯ−ｄ6に溶解し、トリフルオロ酢酸を数滴加えた試料を調製し測定に供した。日本電子株式会社製核磁気共鳴装置「ＬＡＭＢＤＡ ５００」を用い、８０℃で1Ｈ−ＮＭＲ測定を行った。ポリビニルアルコール樹脂中の残存アセチル基とビニル基由来のメチン基のピーク積分値の比からけん化度を算出した。
【００７９】
［繊度測定］
実施例及び比較例で得られた各ポリビニルアルコール系繊維について、ＪＩＳ  Ｌ  １０１３：２０１０を参考に、試長３０ｍの絶乾重量から計算し、サンプル数４（ｎ＝４）の平均値を整数位に四捨五入して繊度（ｄｔｅｘ）を求めた。単糸繊度は繊度をノズル孔数で割って算出した。
【００８０】
［引張強度測定］
実施例及び比較例で得られた各ポリビニルアルコール系繊維について、８０ＴＰＭの撚りをかけ、ＪＩＳ  Ｌ  １０１５：２０１０を参考に、つかみ間隔２０ｃｍ、引張速度１０ｃｍ／分の条件にて測定を行い、サンプル数２０（ｎ＝２０）の平均値を整数位に四捨五入した。得られた強力（ｃＮ）の値を繊度（ｄｔｅｘ）で割り、引張強度（ｃＮ／ｄｔｅｘ）を算出した。
【００８１】
［水系湿式紡糸全延伸倍率の求め方］
全延伸倍率＝延伸出口ローラー速度／１ｓｔローラー速度
【００８２】
［小角Ｘ線散乱強度からのピーク間隔測定］
実施例及び比較例で得られた各ポリビニルアルコール系繊維について、以下の条件で、小角Ｘ線散乱法（ＳＡＸＳ）により小角Ｘ線散乱強度の像を得た。図１に示されるように、ポリビニルアルコール系繊維のサンプルを設置して測定を行った。
装置：ナノスケールＸ線構造評価装置「ＮＡＮＯ−Ｖｉｅｗｅｒ」（リガク社製）
検出器：２次元半導体検出器  ＰＩＬＡＴＵＳ−１００Ｋ
Ｘ線源：Ｃｕ
電流：２０ｍＡ
電圧：４０ｋｖ
カメラ距離：９８７．７８ｍｍ
測定モード：通常測定
露光時間：３０分又はそれ以上
スリット条件；第１＝０．４ｍｍ、第２＝０．２ｍｍ、第３＝０．４５ｍｍ
ビームストッパー径：４ｍｍ
真空パス：真空状態
解析ソフト：２ＤＰ（リガク社製）
サンプルセット位置：３ｒｄスリット後
サンプルセット方法：ヤーン１本を横置きにセット
【００８３】
（赤道線と平行となる直線領域の散乱強度ピーク間隔の求め方）
得られた２次元像（図２、図３）を、汎用２次元データ処理ソフト（リガク社製２ＤＰ）を使用して画像処理することにより、ポリビニルアルコール系繊維のサンプルの赤道線と平行となる直線領域（Ｙ）の散乱強度プロファイルを得た。直線領域（Ｙ）は、上述した方法にて、値Ａ及び値Ｂを算出するために使用するものである。画像処理はサンプルありの状態の測定データからサンプルなしの状態で測定したデータを差し引いたものを使用した。
変換方法；Ｃｏｎｖｅｒｔ  Ｉｍａｇｅ  ｔｏ  Ｓｌｉｔ  Ｐｒｏｆｉｌｅ
変換モード；Ｐｉｘｅｌ  ｖｓ  ｉｎｔｅｎｓｉｔｙ
変換条件；ｓｔｅｐ＝０．５ｐｉｘｅｌ
なお、４つの像の中からいずれかの一つの像（Ｘ１）を選択し、その像（Ｘ１）の中で最もピーク散乱強度の高い点（Ｘ１ｍａｘ）を特定するため、画像（サンプル）によってセンター位置は異なる
Ｒｅｇｉｏｎ（ｐｉｘｅｌ）Ｌｅｆｔ＝８５、Ｒｉｇｈｔ＝９５、Ｔｏｐ＝１０、Ｂｏｔｔｏｍ＝１０
Ｒｏｔａｔｉｏｎ（ｄｅｇ）２７０
スムージング処理；Ｓｍｏｏｔｈｉｎｇ  ｆａｃｔｏｒ＝１０
１ＰｉｘｅｌＳＩＺＥ＝０．１７２ｍｍ
上記変換して得られたプロファイルは、二つの山型になる。
この二つの山のピークトップ間隔をピクセルで求め、０．５ピクセル刻みで、赤道線と平行となる直線領域（Ｙ）のピーク散乱強度の値を得た。
上述した方法にて、値Ａ及び値Ｂを算出し、Ａ／Ｂを求めた。各サンプルについて、図４〜６に示される二つの山のピークの値の平均が値Ａとなり、二つの山の間の最小値が値Ｂとなる。
値Ａと値Ｂの間隔であるピーク間隔が広い方が、繊維が規則正しく配列していることを意味するため、繊維配列の規則性に関する情報がピーク間隔解析で得られる。すなわち、Ａ／Ｂの値が大きければ繊維が規則正しく配列しているといえる。
【００８４】
［合成例１］
撹拌機、還流冷却管、窒素導入管、開始剤の添加口を備えた反応器に、酢酸ビニル１００質量部、有機コバルト錯体としてコバルト（II）アセチルアセトナート０．０４質量部を仕込み、窒素バブリングをしながら３０分間反応器内を不活性ガス置換した。水浴を加熱して反応器の昇温を開始し、内温が４０℃となったところで、ラジカル開始剤として２，２’−アゾビス（４−メトキシ−２，４−ジメチルバレロニトリル）を０．１３質量部添加して２時間撹拌し、降温し内温を３０℃に維持して重合を開始させた。適宜サンプリングを行い、その固形分濃度から重合の進行を確認し、酢酸ビニルの転化率が２０％に到達したところで重合停止剤として１，１−ジフェニルエチレン０．１３質量部を添加し、３０℃で撹拌した。重合開始後から目標の重合率に至るまでに３時間反応させた。重合停止剤を添加してから、さらに濃度２５質量％の酢酸水溶液９２質量部を添加し、５分撹拌した後、３０分静置し二層に分離し、水層を除去した。以上の分液操作を計３回繰り返した後に、酢酸水溶液を脱イオン水に変えて同様の分液操作を計３回繰り返した。その後反応器に真空ラインを接続し、残留する酢酸ビニルをメタノールとともに３０℃で減圧留去した。反応器内を目視で確認しながら、粘度が上昇したところで適宜メタノールを添加しながら留去を続け、ポリ酢酸ビニルの２０質量％メタノール溶液を得た。次に、上記と同様の反応器に、得られたポリ酢酸ビニルの２０質量％メタノール溶液１００質量部とメタノール２０質量部を添加し溶解した後、水浴を加熱して内温が４０℃になるまで加熱撹拌した。ここに水酸化ナトリウムのメタノール溶液（濃度１４質量％）１３．３質量部（水酸化ナトリウムとして１．９質量部）を添加して、４０℃でけん化を行った。生成したゲル化物を粉砕機にて粉砕し、さらに４０℃で放置して１時間けん化を進行させた。得られたけん化物にさらに水酸化ナトリウムのメタノール溶液（濃度１４質量％）１．９質量部を添加し、６５℃の加熱還流下でさらに１時間けん化反応を行った。その後、酢酸メチル３０質量部を加えて残存するアルカリを中和した。フェノールフタレイン指示薬を用いて中和が終了したことを確認した後、ろ別することによって固体を得て、これにメタノール７５質量部を加えて１時間加熱還流した。その後、遠心脱水して得られた固体を真空乾燥機にて４０℃で２４時間乾燥させ、目的のポリビニルアルコール樹脂＜ポリマー種Ｉ＞を得た。表１に示すように、重量平均分子量（Ｍｗ）が１９７，０００、ケン化度が９９．９モル％、分子量分布（Ｍｗ／Ｍｎ）が１．６であった。
【００８５】
［実施例１］
合成例１で作製したポリビニルアルコール樹脂と、溶媒としての水を使用し、濃度１６．５質量％になるように水溶液を調製した。これに硼酸をポリビニルアルコール樹脂に対して１．８質量％になるように加え紡糸原液とし、水系湿式紡糸を実施した。該紡糸原液をノズルより、無機塩類の凝固浴（硫酸ナトリウム／水酸化ナトリウムの飽和水溶液、温度４０℃）に吐出して浸漬させ、１ｓｔローラーに離浴させ、脱水固化させた。その後、ローラー延伸、中和、湿熱延伸、水洗及び乾燥を行い、湿潤状態での延伸処理を行い（延伸倍率５倍）、次いで、２３５℃にて延伸出口ローラーを用い、延伸処理を行った。全延伸倍率を延伸出口ローラー速度と１ｓｔローラー速度比から算出した結果１５．５倍であった。得られたポリビニルアルコール系繊維のサンプルのＡ／Ｂ及び引張強度について上記の方法で得た結果を下記表２に示す。得られたポリビニルアルコール系繊維のサンプルのＸ線小角散乱強度の測定結果を図３に示し、該サンプルの赤道線と平行となる直線領域の小角Ｘ線散乱像から得られるピーク散乱強度を図４に示す。
【００８６】
［比較例１］
比較対象となるポリビニルアルコール樹脂（重量平均分子量が１９７，４００、ケン化度９９．９モル％、分子量分布（Ｍｗ／Ｍｎ）が２．２、表１の＜ポリマー種II＞）と、溶媒としての水を使用し、濃度１６．５質量％になるよう水溶液を調製した。これに硼酸をポリビニルアルコール樹脂に対して１．８質量％になるように加え紡糸原液とし、水系湿式紡糸を実施した。該紡糸原液をノズルより、無機塩類の凝固浴（硫酸ナトリウム／水酸化ナトリウムの飽和水溶液、温度４０℃）に吐出して浸漬させ、１ｓｔローラーに離浴させ、脱水固化させた。その後、ローラー延伸、中和、湿熱延伸、水洗及び乾燥を行い、湿潤状態での延伸処理を行い（延伸倍率５倍）、次いで、２３５℃にて延伸出口ローラーを用い、延伸処理を行った。全延伸倍率を延伸出口ローラー速度と１ｓｔローラー速度比から算出した結果１５．５倍であった。得られたポリビニルアルコール系繊維のサンプルのＡ／Ｂ及び引張強度について上記の方法で得た結果を下記表２に示す。得られたポリビニルアルコール系繊維のサンプルのＸ線小角散乱強度の測定結果を図３に示し、該サンプルの赤道線と平行となる直線領域の小角Ｘ線散乱像から得られるピーク散乱強度を図４に示す。
【００８７】
［実施例２］
凝固浴温度を７０℃に変更し、全延伸倍率を変更したこと以外は、実施例１と同一条件でポリビニルアルコール系繊維の製造を行った。全延伸倍率を延伸出口ローラー速度と１ｓｔローラー速度比から算出した結果１７．８倍であった。得られたポリビニルアルコール系繊維のサンプルのＡ／Ｂ及び引張強度について上記の方法で得た結果を下記表２に示す。得られたポリビニルアルコール系繊維のサンプルのＸ線小角散乱強度の測定結果を図３に示し、該サンプルの赤道線と平行となる直線領域の小角Ｘ線散乱像から得られるピーク散乱強度を図５に示す。
【００８８】
［比較例２］
凝固浴温度を７０℃に変更し、全延伸倍率を変更したこと以外は、比較例１と同一条件でポリビニルアルコール系繊維の製造を行った。全延伸倍率を延伸出口ローラー速度と１ｓｔローラー速度比から算出した結果１７．８倍であった。得られたポリビニルアルコール系繊維のサンプルのＡ／Ｂ及び引張強度について上記の方法で得た結果を下記表２に示す。得られたポリビニルアルコール系繊維のサンプルのＸ線小角散乱強度の測定結果を図３に示し、該サンプルの赤道線と平行となる直線領域の小角Ｘ線散乱像から得られるピーク散乱強度を図５に示す。
【００８９】
［実施例３］
延伸処理時の温度を２４０℃に変更した以外は、実施例２と同一条件でポリビニルアルコール系繊維の製造を行った。得られたポリビニルアルコール系繊維のサンプルのＡ／Ｂ及び引張強度について上記の方法で得た結果を下記表２に示す。得られたポリビニルアルコール系繊維のサンプルのＸ線小角散乱強度の測定結果を図３に示し、該サンプルの赤道線と平行となる直線領域の小角Ｘ線散乱像から得られるピーク散乱強度を図５に示す。
【００９０】
［比較例３］
延伸処理時の温度を２４０℃に変更した以外は、比較例２と同一条件でポリビニルアルコール系繊維の製造を行った。得られたポリビニルアルコール系繊維のサンプルのＡ／Ｂ及び引張強度について上記の方法で得た結果を下記表２に示す。得られたポリビニルアルコール系繊維のサンプルのＸ線小角散乱強度の測定結果を図３に示し、該サンプルの赤道線と平行となる直線領域の小角Ｘ線散乱像から得られるピーク散乱強度を図５に示す。
【００９１】
［実施例４］
合成例１で作製したポリビニルアルコール樹脂と、溶媒としての水を使用し、濃度１６．５質量％になるように水溶液を紡糸原液として調製した。該紡糸原液を、ノズルより、無機塩類の凝固浴（硫酸ナトリウムの飽和水溶液、温度４０℃）に吐出して浸漬させ、１ｓｔローラーに離浴させ、脱水固化させた。その後、ローラー延伸、湿熱延伸、水洗及び乾燥を行い、湿潤状態での延伸処理を行い（延伸倍率４倍）、次いで、２３５℃延伸出口ローラーを用い、延伸処理を行った。全延伸倍率を延伸出口ローラー速度と１ｓｔローラー速度比から算出した結果１１．７倍であった。得られたポリビニルアルコール系繊維のサンプルのＡ／Ｂ及び引張強度について上記の方法で得た結果を下記表２に示す。得られたポリビニルアルコール系繊維のサンプルのＸ線小角散乱強度の測定結果を図３に示し、該サンプルの赤道線と平行となる直線領域の小角Ｘ線散乱像から得られるピーク散乱強度を図６に示す。
【００９２】
［比較例４］
比較対象となるポリビニルアルコール樹脂＜ポリマー種II＞と、溶媒としての水を使用し、濃度１６．５質量％になるように水溶液を紡糸原液として調製した。該紡糸原液をノズルより、無機塩類の凝固浴（硫酸ナトリウムの飽和水溶液、温度４０℃）に吐出して浸漬させ、１ｓｔローラーに離浴させ、脱水固化させた。その後、ローラー延伸、湿熱延伸、水洗及び乾燥を行い、湿潤状態での延伸処理を行い（延伸倍率４倍）、次いで、２３５℃延伸出口ローラーを用い、延伸処理を行った。全延伸倍率を延伸出口ローラー速度と１ｓｔローラー速度比から算出した結果１１．７倍であった。得られたポリビニルアルコール系繊維のサンプルのＡ／Ｂ及び引張強度について上記の方法で得た結果を下記表２に示す。得られたポリビニルアルコール系繊維のサンプルのＸ線小角散乱強度の測定結果を図３に示し、該サンプルの赤道線と平行となる直線領域の小角Ｘ線散乱像から得られるピーク散乱強度を図６に示す。
【００９３】
［実施例５］
延伸時の温度を２４０℃とし、延伸出口ローラー速度と１ｓｔローラー速度比から算出した全延伸倍率を１２．０倍とした以外は実施例４と同一条件で、ポリビニルアルコール系繊維の製造を行った。得られたポリビニルアルコール系繊維のサンプルのＡ／Ｂ及び引張強度について上記の方法で得た結果を下記表２に示す。得られたポリビニルアルコール系繊維のサンプルのＸ線小角散乱強度の測定結果を図３に示し、該サンプルの赤道線と平行となる直線領域の小角Ｘ線散乱像から得られるピーク散乱強度を図６に示す。
【００９４】
［比較例５］
延伸時の温度を２４０℃とし、延伸出口ローラー速度と１ｓｔローラー速度比から算出した全延伸倍率を１２．０倍とした以外は比較例４と同一条件で、ポリビニルアルコール系繊維の製造を行った。得られたポリビニルアルコール系繊維のサンプルのＡ／Ｂ及び引張強度について上記の方法で得た結果を下記表２に示す。得られたポリビニルアルコール系繊維のサンプルのＸ線小角散乱強度の測定結果を図３に示し、該サンプルの赤道線と平行となる直線領域の小角Ｘ線散乱像から得られるピーク散乱強度を図６に示す。
【００９５】
【表１】
2020204104.tif 000006
【００９６】
【表２】
2020204104.tif 000007
【００９７】
上記のように、実施例１〜５では、製造時の全延伸倍率が２０倍未満であっても、比較例１〜５に対して、強度が優れていた。上記結果から、本発明のポリビニルアルコール系繊維は、延伸倍率が低い製造方法においても、強度に優れることが確認できた。
【産業上の利用可能性】
【００９８】
本発明のポリビニルアルコール系繊維は、延伸倍率が低い製造方法においても、強度に優れる。
【符号の説明】
【００９９】
１    ポリビニルアルコール系繊維
２    スリット
３    入射Ｘ線
３０  赤道線
４    像（Ｘ１）由来のピーク散乱強度の最大値（Ｘ１−ｍａｘｖａｌｕｅ）
５    像（Ｘ２）由来のピーク散乱強度の最大値（Ｘ２−ｍａｘｖａｌｕｅ）
６    像（Ｘ１）由来のピーク散乱強度の最大値（Ｘ１−ｍａｘｖａｌｕｅ）を与える点（Ｘ１ｍａｘ）のピクセル数位置（Ｘ１Ｐ）と、像（Ｘ２）由来のピーク散乱強度の最大値（Ｘ２−ｍａｘｖａｌｕｅ）のピクセル数位置（Ｘ２Ｐ）との間のピクセル数範囲における散乱強度の最小値
【図１】
2020204104.tif 000009
【図２】
2020204104.tif 000010
【図３】
2020204104.tif 000011
【図４】
2020204104.tif 000012
【図５】
2020204104.tif 000013
【図６】
2020204104.tif 000014